(57)【要約】【課題】本発明は、インクジェットインクの非吸収性記録媒体へ密着性が良好で、かつ印刷物の耐摩擦性、耐水性を向上しうるインクジェト記録用プライマーインクを提供することを目的とする。【解決手段】非吸収性記録媒体に対するインクジェット記録用水性プライマーインクであって、（Ａ）コア部に少なくともダイアセトンアクリルアミドとエチレン性不飽和単量体を成分とする共重合物（ｂ）を含有し、シェル部に少なくとも酸性基含有単量体とエチレン性不飽和単量体を成分とする共重合物（ａ）を含有するコアシェル構造を有する樹脂粒子、（Ｂ）ジヒドラジド化合物、（Ｃ）水を含むことを特徴とするインクジェット記録用水性プライマーインク。【選択図】  なし【特許請求の範囲】
【請求項１】
非吸収性記録媒体に対するインクジェット記録用水性プライマーインクであって、
（Ａ）コア部に少なくともダイアセトンアクリルアミドとエチレン性不飽和単量体を成分とする共重合物（ｂ）を含有し、シェル部に少なくとも酸性基含有単量体とエチレン性不飽和単量体を成分とする共重合物（ａ）を含有するコアシェル構造を有する樹脂粒子、
（Ｂ）ジヒドラジド化合物、
（Ｃ）水
を含むことを特徴とするインクジェット記録用水性プライマーインク。
【請求項２】
（Ａ）樹脂粒子中のダイアセトンアクリルアミド由来の含有量が１〜１５質量％であることを特徴とする請求項１に記載のインクジェット記録用水性プライマーインク。
【請求項３】
（Ａ）樹脂粒子の含有量が１〜４５質量％であることを特徴とする請求項１または２に記載のインクジェット記録用水性プライマーインク。
【請求項４】
（Ｂ）ジヒドラジド化合物の含有量が、（Ａ）樹脂粒子中に含まれるケト基１モル等量に対し０．６モル等量以上であることを特徴とする請求項１〜３のいずれか一項に記載のインクジェット記録用水性プライマーインク。
【請求項５】
更に（Ｄ）界面活性剤を含有することを特徴とする請求項１〜４のいずれか一項に記載のインクジェット記録用水性プライマーインク。
【請求項６】
インクジェット記録用水性プライマー中の（Ａ）樹脂粒子、（Ｂ）ジヒドラジド化合物、（Ｃ）水の質量割合が、（Ａ）／（Ｂ）／（Ｃ）＝１〜４５／０．００１〜５／４０〜９８．９（％）であることを特徴とする請求項１〜５のいずれか一項に記載のインクジェット記録用水性プライマーインク。
【請求項７】
スチレンアクリル樹脂またはウレタン樹脂を含有するインクジェットインクでの印刷に用いることを特徴とする請求項１〜６のいずれか一項に記載のインクジェット記録用水性プライマーインク。
【発明の詳細な説明】
【技術分野】
【０００１】
本発明は、非吸収性記録媒体への密着性を向上できるインクジェット記録用水性プライマーに関するものである。
【背景技術】
【０００２】
画像データ信号に基づき、紙等の被記録媒体に画像を形成する画像記録方法として、電子写真方式が知られている。これらの中でもインクジェット方式は安価な装置で実施可能であり、かつ、必要とされる画像部のみにインクを吐出して被記録媒体上に直接画像を形成可能であるため、インクを効率よく使用でき、ランニングコストを低減できる。さらに騒音も少なく、画像記録方式として優れている。
【０００３】
上記インクジェット方式で用いられるインク（インクジェット記録用インク）としては、有機溶剤を主溶媒とした溶剤系インク、水を主溶媒とした水性インク、重合性モノマーを主成分とするＵＶインクがある。中でも、水を主溶媒とした水性インクは環境負荷が低く、人体への影響も少ないことから、広く使用されている。しかしながら、水性インクは紙のような吸収性のある材料への印刷は適しているが、合成樹脂や金属のようにインク吸収性のない材料ないしインク吸収性の低い材料（非吸収性記録媒体）への印刷は適していない。
【０００４】
そこで、合成樹脂や金属等の非吸収性記録媒体にも印刷可能な方法として、受理層を設けたインクジェット記録媒体や、インクジェット記録用プライマーインク等が提案されている。たとえば特許文献１では、疎水性モノマー、カチオン変性アクリルモノマー、及びダイアセトンアクリルアミドの少なくとも１つをモノマー成分とする重合体を含有する受理層を設けたインクジェット記録媒体が提案されている。特許文献２では、水溶性多価金属塩、ヒドラジン誘導体、アクリル系エマルションを含むインクジェット記録用プライマーインクが提案されている。
【０００５】
しかし、特許文献１の受理層および特許文献２のインクジェット記録用プライマーインクでは、非吸収性記録媒体へのインクの密着性及び印刷物の耐摩擦性、耐水性が不十分である。
【先行技術文献】
【特許文献】
【０００６】
【特許文献１】特開平１１−３２１０８５号公報
【特許文献２】特開２０１８−１２２１９号公報
【発明の概要】
【発明が解決しようとする課題】
【０００７】
本発明は、上記課題に対し、インクジェットインクの非吸収性記録媒体へ密着性が良好で、かつ印刷物の耐摩擦性、耐水性を向上しうるインクジェト記録用プライマーインクを提供することを目的とする。
【課題を解決するための手段】
【０００８】
本発明の上記目的は、以下の手段により達成される。
（１）非吸収性記録媒体に対するインクジェット記録用水性プライマーインクであって、
（Ａ）コア部に少なくともダイアセトンアクリルアミドとエチレン性不飽和単量体を成分とする共重合物（ｂ）を含有し、シェル部に少なくとも酸性基含有単量体とエチレン性不飽和単量体を成分とする共重合物（ａ）を含有するコアシェル構造を有する樹脂粒子、
（Ｂ）ジヒドラジド化合物、
（Ｃ）水
を含むことを特徴とするインクジェット記録用水性プライマーインク、
（２）（Ａ）樹脂粒子中のダイアセトンアクリルアミド由来の含有量が１〜１５質量％であることを特徴とする前記（１）に記載のインクジェット記録用水性プライマーインク、
（３）（Ａ）樹脂粒子の含有量が１〜４５質量％であることを特徴とする前記（１）または（２）に記載のインクジェット記録用水性プライマーインク、
（４）（Ｂ）ジヒドラジド化合物の含有量が、（Ａ）樹脂粒子中に含まれるケト基１モル等量に対し０．６モル等量以上であることを特徴とする前記（１）〜（３）のいずれか一項に記載のインクジェット記録用水性プライマーインク、
（５）更に（Ｄ）界面活性剤を含有することを特徴とする前記（１）〜（４）のいずれか一項に記載のインクジェット記録用水性プライマーインク、
（６）インクジェット記録用水性プライマーインク中の（Ａ）樹脂粒子、（Ｂ）ジヒドラジド化合物、（Ｃ）水の質量割合が、（Ａ）／（Ｂ）／（Ｃ）＝１〜４５／０．００１〜５／４０〜９８．９（％）であることを特徴とする前記（１）〜（５）のいずれか一項に記載のインクジェット記録用水性プライマーインク、
（７）スチレンアクリル樹脂またはウレタン樹脂を含有するインクジェットインクでの印刷に用いることを特徴とする前記（１）〜（６）のいずれか一項に記載のインクジェット記録用水性プライマーインク、
である。
【発明の効果】
【０００９】
本発明により、インクジェットインクの非吸収性記録媒体へ密着性が良好で、かつ印刷物の耐摩擦性、耐水性を向上しうるインクジェト記録用プライマーインクを提供する。
【発明を実施するための形態】
【００１０】
以下に、本発明のインクジェット記録用プライマーインクについて、具体的に説明する。
【００１１】
本発明は、（Ａ）樹脂粒子と（Ｂ）ジヒドラジド化合物と（Ｃ）水を含有するインクジェット記録用プライマーインクである。
【００１２】
（Ａ）樹脂粒子は、コア部に少なくともダイアセトンアクリルアミドとエチレン性不飽和単量体を成分とする共重合物（ｂ）を含有し、シェル部に少なくとも酸性基含有単量体とエチレン性不飽和単量体を成分とする共重合物（ａ）から構成される、コアシェル構造を有する樹脂粒子である。
【００１３】
コア部に含まれる共重合物（ｂ）を構成するエチレン性不飽和単量体としては、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸ノニル、（メタ）アクリル酸ドデシル、（メタ）アクリル酸トリデシル、（メタ）アクリル酸テトラデシル、（メタ）アクリル酸ヘキサデシル、（メタ）アクリル酸ステアリルなどの直鎖状構造の飽和アルキル基含有単量体；（メタ）アクリル酸イソプロピル、（メタ）アクリル酸イソブチル、（メタ）アクリル酸−ｔ−ブチル、（メタ）アクリル酸−２−エチルヘキシルなどの分岐鎖状構造の飽和アルキル基含有単量体；（メタ）アクリル酸シクロヘキシル、（メタ）アクリル酸等の脂環式アルキル基含有エチレン性不飽和単量体；スチレン、α−メチルスチレン、（メタ）アクリル酸フェニル、（メタ）アクリル酸ベンジルなどの芳香族含有エチレン性不飽和単量体が挙げられる。
【００１４】
シェル部に含まれる共重合物（ａ）を構成する酸性基含有単量体としては、アクリル酸、メタクリル酸、クロトン酸、けい皮酸等の不飽和一塩基酸；フマル酸、マレイン酸、無水マレイン酸、イタコン酸、無水イタコン酸、シトラコン酸、無水シトラコン酸等の不飽和二塩基酸；不飽和二塩基酸とメタノール、エタノール、ｎ−プロパノール、ｉ−プロパノール、ｎ−ブタノール、ｉ−ブタノール、２−ブタノール、ｔ−ブタノール、シクロヘキサノール、２−エチルヘキサノール、ｎ−オクタノール、ｎ−ドデシルアルコール、ｎ−オクタデシルアルコール、エチレングリコールモノエチルエーテル、エチレングリコールモノ−ｉ−プロピルエーテル、エチレングリコールモノブチルエーテル、ジエチレングリコールモノエチルエーテル、ジエチレングリコールモノブチルエーテル、トリエチレングリコールモノエチルエーテル、トリエチレングリコールモノブチルエーテル等とのモノエステル化物の群から選ばれる少なくとも１種以上の化合物を挙げることができる。
【００１５】
また、共重合物（ａ）を構成するエチレン性不飽和単量体としては、例えば、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸ノニル、（メタ）アクリル酸ドデシル、（メタ）アクリル酸トリデシル、（メタ）アクリル酸テトラデシル、（メタ）アクリル酸ヘキサデシル、（メタ）アクリル酸ステアリルなどの直鎖状構造の飽和アルキル基含有単量体；（メタ）アクリル酸イソプロピル、（メタ）アクリル酸イソブチル、（メタ）アクリル酸−ｔ−ブチル、（メタ）アクリル酸−２−エチルヘキシルなどの分岐鎖状構造の飽和アルキル基含有単量体；（メタ）アクリル酸シクロヘキシル、（メタ）アクリル酸等の脂環式アルキル基含有エチレン性不飽和単量体；スチレン、α−メチルスチレン、（メタ）アクリル酸フェニル、（メタ）アクリル酸ベンジルなどの芳香族含有エチレン性不飽和単量体が挙げられる。
【００１６】
さらに、本発明の効果に差支えのない範囲内において、その他の単量体を用いることができる。その他の単量体としては、例えば、スルホン酸−２−プロピルアクリルアミド、アクリルアミド−ｔ−ブチルスルホン、ビニルスルホン酸などのスルホン酸基含有単量体；２−ホスホン酸エチル（メタ）アクリル酸エステル、ビニルホスホン酸などのリン酸基含有単量体；ヒドロキシエチル（メタ）アクリレートなどのヒドロキシル基を有する単量体；Ｎ，Ｎ−ジメチルアミノプロピル（メタ）アクリレートなどのカチオン性基を有する単量体；（メタ）アクリレート類、（メタ）アクリルアミド、Ｎ−メチロール（メタ）アクリルアミド、Ｎ−イソプロピル（メタ）アクリルアミド、アクリロイルモルホリンなどの（メタ）アクリルアミド類、Ｎ−ビニルアセトアミド、Ｎ−ビニルホルムアミドなどのビニル化合物類などが挙げられる。その他の単量体の含有量は、共重合物を構成する全単量体の１０質量％以内であることが好ましく、５質量％以内であるとより好ましく、１質量％以内であるとさらに好ましい。
【００１７】
共重合物（ａ）の酸価は、印刷物の耐水性の観点から、５０〜２００ｍｇＫＯＨ／ｇが好ましく、５０〜１５０ｍｇＫＯＨ／ｇがより好ましい。
【００１８】
（Ａ）樹脂粒子は、共重合物（ａ）の存在下で、ダイアセトンアクリルアミドとエチレン性不飽和単量体を重合することで、シェル部が共重合物（ａ）であり、コア部が共重合物（ｂ）であるコアシェル構造を有する樹脂粒子とすることができる。具体的には、シェル部を構成する共重合物（ａ）を塩基性化合物により水に可溶化した共重合物（ａ）水溶液中に、コア部を構成するダイアセトンアクリルアミドとエチレン性不飽和単量体を滴下し乳化重合する、または共重合物（ａ）を塩基性化合物により水に可溶化した共重合物（ａ）水溶液とコア部を構成するダイアセトンアクリルアミドとエチレン性不飽和単量体を予め混合して単量体ミセル状態を形成させた後に乳化重合する等の方法が採用できる。
【００１９】
前記塩基性化合物としては、水酸化ナトリウム、水酸化カリウムなどのアルカリ金属、水酸化カルシウムなどのアルカリ土類金属；アンモニア、メチルアミン、エチルアミン、プロピルアミン、ブチルアミン、ヘキシルアミン、オクチルアミン、エタノールアミン、イソプロピルアミン、プロパノールアミン、２−メチル−２−アミノプロパノール、ジエタノールアミン、Ｎ，Ｎ−ジメチルエタノールアミン、Ｎ−メチルジエタノールアミン、ジメチルアミン、トリエチルアミン、モルホリン、Ｎ−メチルモルホリン、Ｎ−エチルモルホリン等のアミン類が挙げられる。なかでも、インクの吐出安定性の観点から２−メチル−２−アミノプロパノール、Ｎ，Ｎ−ジメチルエタノールアミンがより好ましい。
【００２０】
（Ａ）樹脂粒子の製造においては、プライマーインクの発泡性や吐出安定性、印刷物の耐水性の観点から、樹脂粒子を形成させる際に乳化重合用の低分子乳化剤は使用しない方が好ましい。
【００２１】
（Ａ）樹脂粒子中の共重合物（ａ）と共重合物（ｂ）の質量比は、非吸収記録媒体へのインクジェットインクの密着性及び印刷物の耐摩擦性、耐水性の観点から、（ａ）／（ｂ）＝１０／９０〜９０／１０であることが好ましく、（ａ）／（ｂ）＝２０／８０〜８０／２０であることがより好ましい。
【００２２】
（Ａ）樹脂粒子中のダイアセトンアクリルアミドの含有量は、非吸収記録媒体へのインクジェットインクの密着性及び印刷物の耐摩擦性、耐水性の観点から、１〜１５質量％であることが好ましい。
【００２３】
（Ａ）樹脂粒子は、非吸収記録媒体へのインクジェットインクの密着性および印刷物の耐摩擦性、耐水性や、本発明のインクジェット記録用水性プライマーインクをインクジェット方式で印刷する場合のインクジェットヘッドでの吐出性の観点から、本発明のインクジェット記録用水性プライマーインク中に１〜４５質量％含有することが好ましい。
【００２４】
（Ａ）樹脂粒子の粒子径は、本発明のインクジェット記録用水性プライマーインクをインクジェット方式で印刷する場合においてのインクジェットヘッドでの吐出性の観点から、１０〜３００ｎｍが好ましい。
【００２５】
（Ｂ）ジヒドラジド化合物は、分子中に２個以上のヒドラジド基を含有するジヒドラジド化合物であり、樹脂粒子中のダイアセトンアクリルアミド骨格に由来するケト基と架橋反応するものであればよい。アジピン酸ジヒドラジド、シュウ酸ジヒドラジド、マロン酸ジヒドラジド、コハク酸ジヒドラジド、グルタル酸ジヒドラジド、セバシン酸ジヒドラジドなどの脂肪族ジヒドラジドの他、炭酸ポリヒドラジド、脂肪族、脂環族、芳香族ビスセミカルバジド、芳香族ジカルボン酸ジヒドラジド、ポリアクリル酸のポリヒドラジド、芳香族炭化水素のジヒドラジド、ヒドラジン−ピリジン誘導体およびマレイン酸ジヒドラジドなどの不飽和ジカルボン酸のジヒドラジドなどがあげられる。好ましくは、アジピン酸ジヒドラジドである。
【００２６】
（Ｂ）ジヒドラジド化合物の含有量は、非吸収記録媒体へのインクジェットインクの密着性および印刷物の耐水性の観点から、樹脂粒子中のダイアセトンアクリルアミドに由来するケト基１モル当量に対して０．６モル等量以上であることが好ましく、０．６〜１．５モル等量であることがより好ましい。ジヒドラジド化合物の含有量が０．６モル等量未満である場合に比べて、非吸収記録媒体への密着性が良好であるため好ましく、１．５モル等量以下であると、耐水性が良好な塗膜が得られるため、より好ましい。
【００２７】
（Ｃ）水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加などによって滅菌した水を用いると、プライマーインクを長期保存する場合にカビやバクテリアの発生を防止することができる。
【００２８】
本発明のインクジェット記録用水性プライマーインク中の（Ａ）樹脂粒子、（Ｂ）ジヒドラジド化合物、（Ｃ）水の質量割合は、前記した理由から（Ａ）／（Ｂ）／（Ｃ）＝１〜４５／０．００１〜５／４０〜９８．９（％）であることが好ましい。
【００２９】
本発明のインクジェット記録用水性プライマーインクには、インクの表面張力を調製する目的で、必要に応じて（Ｄ）界面活性剤を使用することができる。（Ｄ）界面活性剤としては、非吸収性記録媒体上に均一に濡れ広がる作用を付与できるノニオン性界面活性剤が好ましい。ノニオン性界面活性剤の中でも、シリコーン系界面活性剤及び／又はアセチレングリコール系界面活性剤がより好ましい。
【００３０】
シリコーン系界面活性剤としては、ポリシロキサン系化合物等が好ましく、ポリエーテル変性オルガノシロキサン等が挙げられる。具体的には、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＷＥＴ２５０、ＷＥＴ２６０、ＷＥＴ２６５、ＷＥＴ２７０、ＷＥＴ２８０、ＷＥＴ５００、ＷＥＴ５１０、ＷＥＴ５２０（以上商品名、ＥＶＯＮＩＫ社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ（以上商品名、信越化学株式会社製）等が挙げられる。
【００３１】
アセチレングリコール系界面活性剤としては、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、オルフィンＢ、Ｙ、Ｐ、Ａ、ＳＴＧ、ＳＰＣ、Ｅ１００４、Ｅ１０１０、ＥＸＰ．４０５１、ＡＦ−１０３、ＡＦ−１０４、ＡＫ−０２、ＳＫ−１４、ＡＥ−３（以上商品名、日信化学工業株式会社製）等が挙げられる。
【００３２】
（Ｄ）界面活性剤は単独もしくは２種以上を混合し使用してもよい。（Ｄ）界面活性剤のプライマーインク中の含有量は非吸収性記録媒体へのプライマーインクの濡れ性の観点から０．０１〜３質量％が好ましく、０．１０〜２質量％がより好ましい。
【００３３】
本発明のインクジェット記録用水性プライマーインクには、必要に応じて（Ｅ）有機溶剤を使用することができる。（Ｅ）有機溶剤としてはプライマーインクの乾燥性、湿潤性の観点および非吸収性記録媒体への濡れ性の観点から水溶性有機溶剤が好ましい。
【００３４】
水溶性有機溶剤としては、グリセリン、ジエチレングリコールジメチルエーテル、３−メトキシ−１−ブタノール、エチレングリコールモノブチルエーテル、１，２−プロパンジオール、１，２−ブタンジオール、１，３−ブタンジオール、３−メチル−１，３−ブタンジオール、３−メチル−１，３−プロパンジオール、１，３−プロパンジオール、１，２−ヘキサンジオール、１，４−ブタンジオール、２−ピロリドン、Ｎ−メチル−２−ピロリドン、３−メトキシ−Ｎ，Ｎ−ジメチルプロパンアミド、３−ブトキシ−Ｎ，Ｎ−ジメチルプロパンアミド、メタノール、エタノール、イソプロピルアルコール等が挙げられ、単独もしくは２種以上を混合し使用してもよい。
【００３５】
また、本発明の効果に差支えのない範囲内において、本発明の（Ａ）樹脂粒子以外の樹脂を使用することができる。たとえばポリウレタン樹脂、塩化ビニル−アクリル複合樹脂、酢酸ビニル−アクリル複合樹脂、変性ポリオレフィン樹脂等が挙げられ、非吸収性記録媒体への観点からポリウレタン樹脂、変性ポリオレフィン樹脂が好ましい。
【００３６】
その他、本発明のプライマーインクには、溶解助剤、粘度調整剤、酸化防止剤、防腐剤、防黴剤、消泡剤、腐食防止剤、ワックス微粒子、pH調整剤などの種々の添加剤についても、本発明の効果を損なわない範囲（インク１００質量％に対し０．０１〜２．０質量％）であれば適宜添加できる。
【００３７】
本発明のプライマーインクは、前記各成分を、必要に応じて攪拌混合することにより作製できる。攪拌混合は通常の攪拌羽を用いた攪拌機、マグネチックスターラー、高速の分散機等で行なうことができる。しかし、製造方法は特に限定されず、公知の方法を適宜使用できる。
【００３８】
このようにして得られた本発明プライマーインクは、紙やプラスチックフィルムなどの各種記録媒体へ塗工、あるいは印刷することによりプライマー層を設け、ついでインクジェットインクを印刷することにより得られる印刷物は、非吸収性記録媒体に対してインクジェットインクの密着性や、印刷物の耐摩擦性、耐水性に優れるため、非吸収性記録媒体への印刷に好適に用いることができる。
【００３９】
ここで非吸収性記録媒体とは、インクを全く吸収しない、またはほとんど吸収しない性質を有する記録媒体を指す。定量的には、非吸収性記録媒体とは、「ブリストー（Ｂｒｉｓｔｏｗ）法において接触開始から３０ｍｓｅｃ1/2までの水吸収量が１０ｍＬ／ｍ2以下である記録媒体」を指す。このブリストー法は、短時間での液体吸収量の測定方法として最も普及している方法であり、日本紙パルプ技術協会（ＪＡＰＡＮＴＡＰＰＩ）でも採用されている。試験方法の詳細は「ＪＡＰＡＮＴＡＰＰＩ紙パルプ試験方法２０００年版」の規格Ｎｏ．５１「紙及び板紙−液体吸収性試験方法−ブリストー法」に述べられている。このような非吸収性の性質を備える記録媒体としては、インク吸収性を備えるインク受容層を記録面に備えない記録媒体や、インク非吸収性のコート層を記録面に備える記録媒体が挙げられる。
【００４０】
非吸収性記録媒体としては、例えば、インク吸収層を有していないプラスチックフィルム、紙等の基材上にプラスチックがコーティングされているものやプラスチックフィルムが接着されているもの等が挙げられる。ここでいうプラスチックとしては、ポリ塩化ビニル、ポリエチレンテレフタレート、ポリカーボネート、ポリスチレン、ポリウレタン、ポリエチレン、ポリプロピレン等が挙げられる。
【００４１】
本発明のプライマーインクの塗工、印刷方法は特に限定されない。従来周知塗工装置を用いることができ、たとえばブレードコータ、エアナイフコータ、ロールコータ、バーコータ、グラビアコータ、フレキソコータ、ロッドブレードコータ、リップコータ、カーテンコータ、ダイコータ等が挙げられる。
【００４２】
また、本発明のプライマーインクは、インクジェットインクと同様に、インクジェット記録装置に装着されたインクジェットヘッドを用い、非吸収記録媒体にインクジェット印刷することにより、プライマー層を設けることができきる。
【００４３】
本発明のプライマーインクを使用した印刷に使用できるインクジェットインクは特に限定されない。従来周知のインクジェットインクを用いることができ、たとえば水性インクジェットインク、油性インクジェットインク、ＵＶ硬化型インクジェットインク等が挙げられる。特に、プライマーインクとの密着性の観点から、スチレンアクリル樹脂、ポリウレタン樹脂を含有するインクジェットインクが好ましい。
【実施例】
【００４４】
以下、実施例及び比較例を提示して本発明をさらに具体的に説明するが、これら実施例は本発明を限定するものではない。なお、特に断りのない限り、％は質量％を表す。
【００４５】
（製造例１）樹脂粒子の水分散液（Ａ−１）の製造
撹拌機、温度計、還流冷却器を備えた反応容器に、プロピレングリコールモノメチルエーテルアセテートを１００質量部仕込み、撹拌しながら内温１３５℃まで昇温した。そこにメタクリル酸１５質量部、メタクリル酸メチル６５質量部、アクリル酸−ｎ−ブチル２０質量部、ジ−ｔ−ブチルパーオキサイド３質量部を定量ポンプにて４時間かけて滴下した。仕込み終了後、内温１４５℃で１時間保温し、その後系内の未反応物及び溶媒を除去し、シェル部となる共重合物（ａ）であるアルカリ可溶性樹脂（ａ―１）を得た。次に、別途用意した撹拌機、温度計、還流冷却器を備えた反応容器に、得られたアルカリ可溶性樹脂（ａ−１）５０質量部、水および２５％アンモニア水をアルカリ可溶性樹脂（ａ−１）の酸価と等量となるように仕込み、８０℃まで加熱してアルカリ可溶性樹脂（ａ−１）を溶解しアルカリ可溶性樹脂（ａ−１）の水溶液を得た。その後８０℃を保ったまま窒素ガスを導入しながら、コア部を構成する共重合物（ｂ）の共重合成分として、ダイアセトンアクリルアミド５質量部と、エチレン性不飽和単量体としてメタクリル酸メチル２５質量部、アクリル酸−２−エチルヘキシル２０質量部の混合物と、重合開始剤として１０％過硫酸アンモニウム水溶液０．５質量部を定量ポンプにて３時間かけて滴下した。滴下終了から８０℃にて更に２時間保温することで残存する単量体を重合し、コアシェル構造を有する樹脂粒子の水分散液Ａ−１（固形分４０％）を得た。
【００４６】
（製造例２〜１２）樹脂粒子の水分散液（Ａ−２）〜（Ａ−１２）の製造
シェル部を構成するアルカリ可溶性樹脂（ａ−１）の量、コア部を構成する単量体の種類、量を表１のように変更した以外は、製造例１と同様に樹脂粒子の水分散液（Ａ−２）〜（Ａ−１２）を得た。
【００４７】
（製造例１３）樹脂粒子の水分散液（Ａ−１３）の製造
撹拌機、温度計、還流冷却器を備えた反応容器に、プロピレングリコールモノメチルエーテルアセテートを１００質量部仕込み、撹拌しながら内温１３５℃まで昇温した。そこにアクリル酸１０質量部、メタクリル酸メチル７０質量部、アクリル酸−２−エチルヘキシル２０質量部、ジ−ｔ−ブチルパーオキサイド３質量部を定量ポンプにて４時間かけて滴下した。仕込み終了後、内温１４５℃で１時間保温し、その後系内の未反応物及び溶媒を除去し、シェル部となる共重合物（ａ）であるアルカリ可溶性樹脂（ａ―２）を得た。次に、別途用意した撹拌機、温度計、還流冷却器を備えた反応容器に、アルカリ可溶性樹脂（ａ−２）５０質量部、水および２５％アンモニア水をアルカリ可溶性樹脂（ａ−２）の酸価と等量となるように仕込み、８０℃まで加熱してアルカリ可溶性樹脂（ａ−２）を溶解しアルカリ可溶性樹脂（ａ−２）の水溶液を得た。その後８０℃を保ったまま窒素ガスを導入しながら、コア部を構成する共重合物（ｂ）の共重合成分として、ダイアセトンアクリルアミド５質量部と、エチレン性不飽和単量体としてメタクリル酸メチル２５質量部、アクリル酸−２−エチルヘキシル２０質量部の混合物と、重合開始剤として１０％過硫酸アンモニウム水溶液０．５質量部を定量ポンプにて３時間かけて滴下した。滴下終了から８０℃にて更に２時間保温することで残存する単量体を重合し、コアシェル構造を有する樹脂粒子の水分散液Ａ−１３を得た。
【００４８】
（製造例１４）樹脂粒子の水分散液（Ａ−１４）の製造
撹拌機、温度計、還流冷却器を備えた反応容器に、プロピレングリコールモノメチルエーテルアセテートを１００質量部仕込み、撹拌しながら内温１３５℃まで昇温した。そこにアクリル酸２０質量部、スチレン５５質量部、アクリル酸−ｎ−ブチル２５質量部、ジ−ｔ−ブチルパーオキサイド３質量部を定量ポンプにて４時間かけて滴下した。仕込み終了後、内温１４５℃で１時間保温し、その後系内の未反応物及び溶媒を除去し、シェル部となる共重合物（ａ）であるアルカリ可溶性樹脂（ａ―３）を得た。アルカリ可溶性樹脂（ａ−３）５０質量部、水および２５％アンモニア水をアルカリ可溶樹脂（ａ−３）の酸価と等量となるように仕込み、８０℃まで加熱してアルカリ可溶性樹脂（ａ−３）を溶解しアルカリ可溶性樹脂（ａ−３）の水溶液を得た。その後８０℃を保ったまま窒素ガスを導入しながら、コア部を構成する共重合物（ｂ）の共重合成分として、ダイアセトンアクリルアミド５質量部と、エチレン性不飽和単量体としてメタクリル酸メチル２５質量部、アクリル酸−２−エチルヘキシル２０質量部の混合物と、重合開始剤として１０％過硫酸アンモニウム水溶液０．５質量部を定量ポンプにて３時間かけて滴下した。滴下終了から８０℃にて更に２時間保温することで残存する単量体を重合し、コアシェル構造を有する樹脂粒子の水分散液Ａ−１４を得た。
【００４９】
（製造例１５）樹脂粒子の水分散液（Ａ−１５）の製造
本製造例は、コア部を構成する共重合物（ｂ）がダイアセトンアクリルアミドを共重合成分に含まない例である。シェル部を構成するアルカリ可溶性樹脂ａ−１の量、コア部を構成する単量体の種類、量を表１のように変更した以外は、製造例１と同様に樹脂粒子の水分散液Ａ−１５を得た。
【００５０】
（製造例１６）樹脂粒子の水分散液（Ａ−１６）の製造
攪拌機、温度計、還流冷却器及び窒素ガス導入管を備えた容器に、水およびエマルゲン１２０（花王社製）２質量部を仕込み８０℃まで加熱した。その後８０℃を保ったまま窒素ガスを導入しながら、ダイアセトンアクリルアミド５質量部と、エチレン性不飽和単量体としてメタクリル酸メチル６５質量部、アクリル酸−２−エチルヘキシル２０質量部、アクリル酸−ｎ−ブチル８質量部の混合物と、重合開始剤として１０％過硫酸アンモニウム水溶液０．５質量部を定量ポンプにて３時間かけて滴下した。滴下終了から８０℃にて更に２時間保温することで残存する単量体を重合し、共重合物（ａ）を含まない樹脂粒子の水分散液Ａ−１６（固形分４０％）を得た。
【００５１】
（製造例１７）ポリマー溶液（Ａ−１７）の製造
本製造例は、コアシェル構造を有する樹脂粒子ではないポリマー溶液の例である。攪拌機、温度計、還流冷却器及び窒素ガス導入管を備えた容器に、エタノール７０質量部、ダイアセトンアクリルアミド１０質量部、メタクリル酸メチル５０質量部、メタクリルアミドプロピルトリメチルアンモニウムクロライド４０質量部を仕込み、撹拌しながら６０℃まで加熱した。アゾビスブチロニトリル０．２質量部を添加し、６０℃で４時間保温して、ポリマー溶液Ａ−１７（固形分５９％）を得た。
【００５２】
【表１】
2020059153.tif 000002
【００５３】
表１中の略号の説明：
ＳＴ：スチレン、ＭＭＡ：メタクリル酸メチル、ＢＡ：アクリル酸−ｎ−ブチル、ＥＨＡ：アクリル酸−２−エチルヘキシル、ＤＡＡＭ：ダイアセトンアクリルアミド、ＭＡＰＡＣ：メタクリルアミドプロピルトリメチルアンモニウムクロライド
【００５４】
（実施例１）プライマーインク（Ｐ−１）の製造
撹拌機、温度計、還流冷却器を備えた反応容器に表２に示す質量比率になるように樹脂粒子水分散液（Ａ−１）と水を仕込み、撹拌しながら５０℃まで加熱し、ジヒドラジド化合物としてアジピン酸ジヒドラジドを添加して溶解した。その後室温まで冷却し、界面活性剤としてＴＥＧＯ ＷＥＴ２５０（ＥＶＯＮＩＫ社製）を混合してプライマーインク（Ｐ−１）を得た。
【００５５】
（実施例２〜２６）プライマーインク（Ｐ−２）〜（Ｐ−２６）の製造
樹脂の水分散液、有機溶剤、界面活性、水の種類および質量比率を表２及び表３にように変更する以外は実施例１と同様し、プライマーインク（Ｐ−２）〜（Ｐ−２６）を得た。
【００５６】
（比較例１〜６）プライマーインク（Ｐ−２７）〜（Ｐ−３２）の製造
樹脂の水分散液、有機溶剤、界面活性、水の種類および質量比率を表４にように変更する以外は実施例１と同様し、プライマーインク（Ｐ−２７）〜（Ｐ−３２）を得た。
【００５７】
（評価用インクジェットインク１の作成）
顔料分散液ＨＯＳＴＡＪＥＴ  ＢＬＡＣＫ-ＯＰＴ（クラリアント社製ブラック顔料）１６．７質量部、Ｘ−４３６（星光ＰＭＣ社製スチレンアクリルエマルション  固形分４０質量％）１２．５質量部、プロピレングリコール１５質量部、３−メトキシ−１−ブタノール１０質量部、２−ピロリドン５質量部、ＢＹＫ３４５（ビックケミージャパン社製）０．５質量部、サーフィノール１０４（日信化学工業社製）０．５質量部、水３９．８質量部を混合してスチレンアクリル樹脂タイプのインクジェットインク１を得た。
【００５８】
（評価用インクジェットインク２の作成）
顔料分散液ＨＯＳＴＡＪＥＴ  ＢＬＡＣＫ-ＯＰＴ（クラリアント社製ブラック顔料  顔料分１５質量％）１６．７質量部、ユーコートＵＷＳ−１４５（三洋化成工業社製ポリウレタン樹脂エマルション  固形分３５質量％）１４．３質量部、プロピレングリコール１５質量部、３−メトキシ−１−ブタノール１０質量部、２−ピロリドン５質量部、ＢＹＫ３４５（ビックケミージャパン社製）０．５質量部、サーフィノール１０４（日信化学工業社製）０．５質量部、水３８．０質量部を混合してウレタン樹脂タイプのインクジェットインク２を得た。
【００５９】
（プライマー層の形成）
プライマーインクをＰＥＴフィルム（未処理）、ポリプロピレンフィルム（コロナ放電処理）に＃４のバーコータで塗布し、加熱乾燥することより、プライマーインクベタ印刷物を得た。
【００６０】
（印刷物の作成）
評価用インクジェットインクを水性インクジェットプリンターＰＸ−Ｓ１６０Ｔ（セイコーエプソン株式会社製）に充填し、プライマーベタ印刷物に印刷し、加熱乾燥することにより印刷物を得た。
【００６１】
（印刷物の密着性評価）
作成した印刷物にカッターで、幅１ｍｍ、１０×１０マスの切れ目を入れ、切れ目を入れた印刷物にセロハンテープを貼り、セロハンテープを剥がしたときの基材に残るマス目の数で評価する。評価結果を表２，３及び４に示す。
○（良）：残っているマス目が９０個以上
△（可）：残っているマス目が８０個以上９０個未満
×（不可）：残っているマス目が８０個未満
【００６２】
（耐摩擦性評価）
上記で作成した印刷物を染色堅ろう度用摩擦試験（株式会社東洋精機製作所社製）にて、荷重５００ｇ、綿ガーゼにて１００往復させた時の印刷塗膜状態で評価する。評価結果を表２、３及び４に示す。
○（良）：９０往復させてもインクがはがれていない
△（可）：６０〜９０往復でインク塗膜がはがれ始める
×（不可）：６０往復未満でインク塗膜がはがれ始める
【００６３】
（耐水性評価）
綿ガーゼに水を浸みこませる以外は上記耐摩擦性評価と同様の方法で評価を行う。評価結果を表２、３及び４に示す。
【００６４】
【表２】
2020059153.tif 000003
【００６５】
【表３】
2020059153.tif 000004
【００６６】
表２および表３中の略号の説明
ＡＤＨ：アジピン酸ジヒドラジド
ＷＥＴ２５０：ＴＥＧＯ ＷＥＴ２５０（ＥＶＯＮＩＫ社製界面活性剤）、ＢＹＫ３４５：ＢＹＫ３４５（ビックケミー・ジャパン株式会社製界面活性剤）
ＭＰＡ：３−メトキシ−Ｎ，Ｎ-ジメチルプロパンアミド、２Ｐ：２−ピロリドン
ＰＥＴ：ポリエチレンテレフタレートフィルム、ＰＰ：ポリプロピレンフィルム
【００６７】
（参考例）
プライマーを使用していない印刷物として、評価用インクジェットインクを水性インクジェットプリンターＰＸ−Ｓ１６０Ｔ（セイコーエプソン株式会社製）に充填し、プライマーと塗工していないＰＥＴフィルム（未処理）、ポリプロピレンフィルム（コロナ放電処理）に印刷し、加熱乾燥することにより印刷物を作成した。
【００６８】
【表４】
2020059153.tif 000005
【００６９】
表４中の略号の説明
ＵＸ−２００：ユーコートＵＸ−２００（三洋化成工業社製ポリウレタン樹脂エマルション  固形分３０質量％）
７０１：ビニブラン７０１（日信化学工業社製塩化ビニル−アクリルエマルション  固形分３０質量％）
【００７０】
表２〜４から、実施例１〜２６で得られるプライマーインクは、比較例１〜６で得られるプライマーインク及び参考例１のプライマーインクを使用しない場合に比べて、印刷物の密着性、耐摩擦性、耐水性のいずれもが良好であった。
【００７１】
実施例１と実施例３、実施例５との対比から、（Ａ）樹脂粒子中のダイアセトンアクリルアミドの含有量１〜１５質量％である場合、密着性、耐摩擦性、耐水性はより良好であった。
【００７２】
実施例６と実施例７との対比から、（Ａ）樹脂粒子の含有量が１質量％以上である場合、密着性、耐摩擦性、耐水性はより良好であった。
【００７３】
実施例１と実施例１５との対比から、（Ａ）樹脂粒子中のダイアセトンアクリルアミドに由来するケト基１モル当量に対して０．６モル等量以上である場合、密着性、耐摩擦性、耐水性はより良好であった。